(57)【要約】  壁部（４）と、後退位置と展開位置との間の壁部（４）に対して移動可能な金型底部（８）とを備える金型（１）内で、ブランク（３）から容器（２）を製造する方法であって、この方法は、ブランク（３）を金型内へ導入するフェーズと、いわゆるプレブロー圧力まで加圧された流体をブランク（３）内へ射出することを含むプレブローフェーズと、プレブローフェーズに続き、プレブロー圧力よりも大きいいわゆるブロー圧力まで加圧された流体を、ブランク（３）内へ射出することを含むブローフェーズと、ブランク（３）内の圧力がブロー圧力に達した後に開始される、後退位置から展開位置への金型底部（８）の移動を含むボクシングフェーズとを含む。
2015534917.tif 000002
【特許請求の範囲】
【請求項１】
容器（２）の形状をなす空洞（５）を画定する壁部（４）と、空洞（５）に対して後退して延びる後退位置と空洞（５）を閉鎖する展開位置との間の壁部に対して移動可能な金型ベース（８）とを備える金型（１）内で、プラスチック材料のブランク（３）から容器（２）を製造する方法であって、ブランク（３）を金型内へ導入するフェーズと、いわゆるプレブロー成形圧力での圧力下の流体をブランク（３）内へ射出することを含むプレブロー成形フェーズと、プレブロー成形フェーズの後であり、かつ、プレブロー成形圧力よりも大きいいわゆるブロー成形圧力での圧力下の流体をブランク（３）内へ射出することを含むブロー成形フェーズと、後退位置から展開位置への金型ベース（８）の移動を含むボクシングフェーズとを含み、ボクシングフェーズ（３）は、ブランク（３）内の圧力がブロー成形圧力に達した後、ブロー成形フェーズ中に開始されることを特徴とする、方法。
【請求項２】
金型ベース（８）の移動のために、
【数１】
2015534917.tif 000086
となる時間
【数２】
2015534917.tif 000087
で、ボクシング電磁弁の開放を指令する操作を含み、
【数３】
2015534917.tif 000088
はボクシング電磁弁の応答時間であり、
【数４】
2015534917.tif 000089
はブランク（３）内の圧力がブロー成形圧力に達した時間である、請求項１に記載の方法。
【請求項３】
ボクシングフェーズが、金型ベース（８）が
【数５】
2015534917.tif 000090
となる時間
【数６】
2015534917.tif 000091
で展開位置に達するように行われ、
【数７】
2015534917.tif 000092
は、ブランク（３）が大気と連通して配置された後に、ブランク（３）の少なくとも部分的な減圧フェーズが開始する時間である、請求項２に記載の方法。
【請求項４】
減圧フェーズが、
【数８】
2015534917.tif 000093
となる時間
【数９】
2015534917.tif 000094
でブランク（３）を大気と連通させる脱気電磁弁の開放を指令する操作を含み、
【数１０】
2015534917.tif 000095
は、脱気電磁弁の応答時間である、請求項３に記載の方法。
【請求項５】
減圧フェーズが、開口部を貫く延伸ロッドによって、ブロー成形圧力で流体を容器へ射出するための脱気電磁弁および排気用電磁弁が、同時に開口する排気ステップを含む、請求項４に記載の方法。
【請求項６】
減圧フェーズでは、
【数１１】
2015534917.tif 000096
となる、時間
【数１２】
2015534917.tif 000097
でブロー成形電磁弁を閉鎖する操作、および時間
【数１３】
2015534917.tif 000098
で排気用電磁弁を開放する操作が先行し、ここで、
【数１４】
2015534917.tif 000099
【数１５】
2015534917.tif 000100
および
【数１６】
2015534917.tif 000101
であり、
【数１７】
2015534917.tif 000102
は、排気用電磁弁の応答時間であり、
【数１８】
2015534917.tif 000103
は、ブロー成形電磁弁の応答時間である、請求項４または５に記載の方法。
【請求項７】
減圧フェーズが、排気用電磁弁が閉鎖されている間、脱気電磁弁が開いたままである脱気ステップを含む、請求項４または５に記載の方法。
【請求項８】
ボクシングフェーズが、脱気ステップの終了時に開始される金型ベース（８）の高位置から低位置への後退とともに終了する、請求項７に記載の方法。
【請求項９】
金型ベース（８）の後退が、脱気ステップの開始と同時に、または脱気ステップの開始後に開始される、請求項８に記載の方法。
【発明の詳細な説明】
【技術分野】
【０００１】
本発明は、ポリエチレンテレフタレート（ＰＥＴ）などの、プラスチック材料のブロー成形ブランクによる容器の製造に関する。
【背景技術】
【０００２】
容器を製造する標準的な技術は、ブロー成形（任意には、延伸と組み合わせられる）である。この技術は、容器の形状をした空洞を画定する壁部を備える金型において、材料のガラス転移温度よりも高い温度（ＰＥＴの場合、約８０°）まであらかじめ加熱された、ブランク（つまり、プリフォーム操作を経たプリフォームまたは中間容器）を導入すること、および、ネック部を介して、金型の壁部に材料を押し付ける圧力で、ガス（一般的に空気）などの流体をブランク内へ射出することで構成される。
【０００３】
通常、この流体の射出は、２つのステップ、すなわち、低圧（一般に約５バール〜７バール）での（プレブロー成形として知られる）第１ステップ、およびこれに続く高圧（一般に約２０バール〜３０バール）での（ブロー成形として知られる）第２ステップで行われる。
【０００４】
容器がより大きな熱応力に耐えることが必要な高温充填の用途のために、高温充填中の容器の変形を吸収するか、あるいは、熱応力により良好に耐えることを目的とした過延伸ベースを作ることが知られている。
【０００５】
このような過延伸ベースを得るために、通常は、米国特許第６２７７３２１号明細書（ＳＣＨＭＡＬＢＡＣＨ−ＬＵＢＥＣＡ）に示すように、最初に後退し、かつ、成形中にベースの領域内で材料を押し戻して展開する、移動可能な金型ベースを備えた成形ユニットが使用される。
【０００６】
現在「ボクシング」として知られるこの技術を使用することは、かなり困難である。実際に、ベースの形成を増進させるために材料を最終形態を超えて延伸させたいという要求と、最終形態を得る前の状態から材料を保護する必要性との間では、妥協を見出さなくてはならない。この懸念は、上述の文献に明示されているが、これを改善することが可能な解決策については、曖昧なままであり、プレブロー成形フェーズと金型ベースの上昇との間の遅延を制限することが好ましいと示唆しているに過ぎない。
【０００７】
実際には、ボクシングが行われる方式は、容器のベースの品質および性能に直接的な影響がある。
【０００８】
仕様に一致する容器の取得を可能にすることが期待される機械を構成するために有用な、ベースの形成の理論的モデル化は、一般的に、一定の速度（線形モデル）で金型ベースが上昇するという仮定に基づいている。
【０００９】
しかし、線形モデルは、正に現実を考慮していない。実際に、容器内の圧力変動を考慮すると、ボクシング中の金型ベースの上昇に対して容器が示す抵抗もまた可変であり、金型ベースの移動速度の変動の原因となる。
【００１０】
これらの条件の下で、金型ベースが、論理的モデルが予測する時間での移動を達成しないだけでなく、１つの金型と次の金型と（したがって１つの容器と次の容器と）の差異が現れ、同じ仕様に一致する同一の容器を取得することを困難にすることが分かった。
【００１１】
さらに、所与の金型ベースの最初の下降位置では、最終容器のベースの限界を超えて径方向に過延伸された材料が、金型ベースの上昇中に挟まれる（場合によっては穿孔される）危険性がある。
【００１２】
先述の理由は、正当な理由とともに、ブロー成形に関連したボクシングを予測する、つまり、高圧で流体をブランク内へ射出する前に金型ベースの上昇を行う動機を提供する。また、このことは、上記で引用した引用文献米国特許第６２７７３２１号明細書で推奨されているが、完全に正当化はされていない。
【００１３】
今日まで、成形中のブランクの直接観察手段が欠落しているために、取得した容器の品質の検査、および、機械にプログラムされたパラメータ（特に圧力およびブロー成形の流量、金型ベースの移動を指令する時間）の検証（または変更）は、容器の品質を視覚的に、かつ手作業で評価する十分な資格および経験がある操作者によって行われる。
【００１４】
しかし、人間による検査は、必要ではあるが、信頼性が高く、迅速で、特に機械一式に拡張することができるプログラミングを可能にするために、やはり時間が掛かり過ぎ、主観的である。今日まで、設定は推測によって行われているので、不適合な容器の蓄積を防止するために、製造ラインを停止することが依然としてしばしば必要である。
【先行技術文献】
【特許文献】
【００１５】
【特許文献１】米国特許第６２７７３２１号明細書
【発明の概要】
【発明が解決しようとする課題】
【００１６】
本発明は、ボクシングで容器を製造する技術を向上させ、特に、製造の自動化を容易にし、そして、容器の品質および一貫性を改善することを目的とする。
【課題を解決するための手段】
【００１７】
このために、本発明は、容器の形状をなす空洞を画定する壁部と、空洞に対して後退して延びる後退位置と空洞を閉鎖する展開位置との間の壁部に対して移動可能な金型ベースとを備える金型内で、プラスチック材料のブランクから容器を製造する方法を提案し、この方法は、ブランクを金型内へ導入するフェーズと、いわゆるプレブロー成形圧力での圧力下の流体をブランク内へ射出することを含むプレブロー成形フェーズと、プレブロー成形フェーズの後であり、かつプレブロー成形圧力よりも大きいいわゆるブロー成形圧力での圧力下の流体を、ブランク内へ射出することを含むブロー成形フェーズと、後退位置から展開位置への金型ベースの移動を含むボクシングフェーズとを含み、このボクシングフェーズは、ブランク内の圧力がブロー成形圧力に達した後、ブロー成形フェーズ中に開始される。
【００１８】
このように、金型ベースの移動は、ほぼ一定であるため、容器内の圧力とは無関係となる。定速指令とともに、金型ベースの移動速度は、金型ベースが移動の終端に達する時間と同じように、結果的に一定となる。したがって、この方法の自動化は、本質的に複雑な非線形モデルを使用したボクシングのモデル化を検討する必要なしに容易化される。
【００１９】
様々な追加的特徴が、以下の通り、単独または組み合わせて想定される。
−時間
【数１】
2015534917.tif 000003
でボクシング電磁弁の開放を指令する操作は、
【数２】
2015534917.tif 000004
となることが予測され、ここで、
【数３】
2015534917.tif 000005
はボクシング電磁弁の応答時間であり、
【数４】
2015534917.tif 000006
はブランク内の圧力がブロー成形圧力に達した時間である。
−金型ベースは、
【数５】
2015534917.tif 000007
となる時間
【数６】
2015534917.tif 000008
で展開位置に達し、ここで、
【数７】
2015534917.tif 000009
は、ブランクが大気と連通して配置された後に、ブランクの少なくとも部分的な減圧が開始する時間である。
−減圧フェーズは、開口部を貫く延伸ロッドによって、ブロー成形圧力で流体を容器へ射出するための脱気電磁弁および排気用電磁弁が同時に開口する排気ステップを含む。
−減圧フェーズは、
【数８】
2015534917.tif 000010
となる時間
【数９】
2015534917.tif 000011
で、ブランクを大気と連通させる脱気電磁弁の開放を指令する操作を含み、ここで、
【数１０】
2015534917.tif 000012
は、脱気電磁弁の応答時間である。
−  減圧フェーズでは、
【数１１】
2015534917.tif 000013
となる、時間
【数１２】
2015534917.tif 000014
でブロー成形電磁弁を閉鎖する操作、および時間
【数１３】
2015534917.tif 000015
で排気用電磁弁を開放する操作が先行し、ここで、
【数１４】
2015534917.tif 000016
【数１５】
2015534917.tif 000017
および
【数１６】
2015534917.tif 000018
であり、
【数１７】
2015534917.tif 000019
は、排気用電磁弁の応答時間であり、
【数１８】
2015534917.tif 000020
は、ブロー成形電磁弁の応答時間である。
−脱気フェーズは、脱気電磁弁および排気用電磁弁が同時に開放される排気ステップを含む。
−減圧フェーズは、排気用電磁弁が閉鎖されている間、脱気電磁弁が開いたままである脱気ステップを含む。
−ボクシングフェーズは、脱気ステップの終了時に開始される金型ベースの高位置から低位置への後退とともに終了する。
−金型ベースの後退は、脱気ステップの開始と同時に、または脱気ステップの開始後に開始される。
【００２０】
本発明の他の目的および利点は、添付の図面を参照した以下の説明を鑑みて明らかになるであろう。
【図面の簡単な説明】
【００２１】
【図１】プレブロー成形操作の開始時を示す、容器の成形が行われている金型を示す断面図である。
【図２】図１と同様の、プレブロー成形操作の終了時の図である。
【図３】図１と同様の、ボクシング操作の終了時の図である。
【図４】金型ベースの配置、ブランクおよびブランクから成形される容器に広がる圧力の変化の曲線、およびプレブロー成形、ブロー成形、ボクシング、排気および脱気の操作を指令するタイミング図が平行して描かれた図である。
【発明を実施するための形態】
【００２２】
図１〜図３では、プラスチック材料の（実際には、射出によって得られるプリフォームを一般的に含む）ブランク３から、延伸ブロー成形によって容器２を製造するための金型１が示されている。
【００２３】
この金型１は、金型の主軸６の周りに分布する内部空洞５を画定する壁部４を含み、主軸６は、成形される容器が回転対称である場合に、金型１の対称軸を形成する。
【００２４】
空洞５は、容器２の側壁または胴体のための形状を、部分的に画定する。壁部４は、下部において、金型ベース８用の通路を画定する開口部７を示し、金型ベース８は、金型ベース８がベースに向かって開口部７から離間している図１および図２に示す低位置と、金型ベース８が開口部７を遮断する図３に示す高位置との間の壁部４に対して取り付けられ、かつ移動可能である。金型ベース８は、容器２のベース用の形状を画定する上面９を有する。高位置では、金型ベース８が空洞５を閉鎖することによって、容器２の形状を完成させるのに対して、材料はブロー成形中に与えられる。金型ベースの「移動」によって、図４に示すＣは、低位置と高位置とを離間する距離を意味する。
【００２５】
ブランク３およびそこから成形された容器２は、ブランク３の（または容器２の）鍔部１１を用いて金型１の上面１０に基礎を置き、鍔部１１は、金型１の外側で保持されるブランク３の（または容器２の）ネック１２の範囲を定める。
【００２６】
鍔部１１の下で、ブランク３（ひいては容器２）は、軸方向に全体的に延びる胴体部１３と、まず第１に半球状（図１）であるベース部１４とを有し、その後、金型ベース８（図３）に対して成形されると、胴体部１３の下方端から径方向に全体的に延びる。
【００２７】
ブランク３から容器２を製造するための手順は以下の通りである。
【００２８】
ベース８が低位置にある、図１に示す構成の金型１では、材料のガラス転移温度（ＰＥＴの場合約８０℃）よりも高い温度にあらかじめ加熱されるブランク３が導入される。
【００２９】
その後、ネック１２を介して、軸方向に移動可能な延伸ロッド１５がブランク３へ導入され、ロッド１５がブランク３のベース部１４に達するや否や、プレブロー成形のための圧力Ｐ１（１５バール未満、かつ、例えば５バール〜７バール程度）で、流体（特に空気）をブランク３内へ射出することによって、プレブロー成形が開始される。好ましい実施形態によれば、ロッド１５は、中空であり、空洞５に開口する穴が貫かれている。
【００３０】
延伸速度および空気流量は、ロッド１５が、プレブロー成形全体を通してブランク３のベース部１４と当接したままとなるようにされる。
【００３１】
成形されつつある容器のベース部１４を押圧することによって（図２）、ロッド１５が金型ベース８に達する場合、金型ベース８は依然として低位置にある。
【００３２】
プレブロー成形圧力Ｐ１は、金型１の壁部４に対して材料を完全に押圧するには不十分であり、成形された容器２へ、プレブロー成形圧力Ｐ１よりも大きいブロー成形圧力Ｐ２（実際には、ブロー成形圧力Ｐ２は１５バール以上であり、例えば、２０バール〜３０バール程度である）で射出する必要がある。
【００３３】
その後、この圧力がブロー成形圧力Ｐ２と等しくなるまで、圧力の急激な上昇がブランク３内に生じる。こうして成形される容器２内でブロー成形圧力Ｐ２を維持する所定期間後、ブロー成形圧力Ｐ２は、２段階で減圧される。
【００３４】
第１段階は、容器が大気（つまり外気）と連通している間に、排気用電磁弁（閉鎖されたブロー成形用電磁弁）を用いて、ブロー成形圧力Ｐ２で流体を容器２内へ射出することを維持することにある。
【００３５】
排気として知られるこの段階は、壁部４との接触を保って壁部４をヒートセットしながら、流体を容器２内で循環させて、流体とともに材料を固定することを可能にする。容器２内の圧力は、プレブロー成形圧力Ｐ１とブロー成形圧力Ｐ２との間の中間値Ｐ３を安定させるまで、第１の急速な低下を受ける。
【００３６】
脱気として知られる第２段階は、容器２の大気との接触を維持しながら、排気用電磁弁による射出を停止することにある。その後、容器２内の圧力は、大気圧に達するまで第２の急速な低下を受ける。
【００３７】
ボクシングとして知られる金型ベース８を上昇させる操作は、ブロー成形操作中に開始され、分子の配向（したがって剛性）をもたらし、かつ、金型ベース８の上面９上の形成することを助長するわずかな過延伸を、ベース部１４の材料に与える。
【００３８】
図４は、ｔで示される時間関数としての曲線を示しており、上部では、金型ベース８の軸位置（またはＨで示される高さ）を表し、中間部では、成形中にブランク３（または容器２）内に広がるＰで示される圧力を表し、下部では、プレブロー成形（Ｐｒｅ−ｂｌｏｗ．）、ブロー成形（Ｂｌｏｗ．）、排気（Ｓｃａｖ．）、ボクシング、つまり金型ベース（ＭＢ）８の移動、および脱気（Ｄｅｇａｓｓ．）のフェーズを指令する電磁弁のタイミング図を表す。
【００３９】
曲線は、共通の時間軸上で同期し、縦の点線は、特定の選択された時間における曲線の整合を行うことを可能にする。
【００４０】
プレブロー成形用電磁弁の開指令は、「プレブロー成形のピーク開始」として知られる時間
【数１９】
2015534917.tif 000021
で与えられる。プレブロー成形用電磁弁には応答時間
【数２０】
2015534917.tif 000022
が割り当てられるので、容器２内に広がる圧力Ｐは、
【数２１】
2015534917.tif 000023
となる「プレブロー成形の実際の開始」として知られる時間
【数２２】
2015534917.tif 000024
からの上昇を受ける。
【００４１】
同様に、ブロー成形用電磁弁の開指令は、「ブロー成形のピーク開始」として知られる時間
【数２３】
2015534917.tif 000025
で与えられる。プレブロー成形用電磁弁には応答時間
【数２４】
2015534917.tif 000026
が割り当てられるので、容器２内に広がる圧力Ｐは、
【数２５】
2015534917.tif 000027
となる「ブロー成形の実際の開始」として知られる時間
【数２６】
2015534917.tif 000028
において屈曲（急激に上昇）する。
【００４２】
ブランク内の圧力Ｐは、成形の全期間にわたって容器に広がる圧力の最大値に対応するブロー成形圧力Ｐ２の値に達するまで、（圧力Ｐがプレブロー成形圧力Ｐ１の値とほぼ等しい）時間
【数２７】
2015534917.tif 000029
から急速に上昇する。圧力Ｐがブロー成形圧力Ｐ２の値に達する時間、つまり、圧力Ｐの値が上昇を停止する時間は、
【数２８】
2015534917.tif 000030
で示される。
【００４３】
金型ベース８の移動を指令するボクシング電磁弁の開指令は、「ボクシングのピーク開始」として知られる時間
【数２９】
2015534917.tif 000031
で与えられる。ボクシング電磁弁には応答時間
【数３０】
2015534917.tif 000032
が割り当てられるので、低位置からの金型ベース８の移動は、
【数３１】
2015534917.tif 000033
となる「ボクシングの実際の開始」として知られる時間
【数３２】
2015534917.tif 000034
で開始する。
【００４４】
既に図４に示して分かるように、ボクシングは、ブランク３内の圧力Ｐが最大値、つまりブロー成形圧力Ｐ２に達した後、ブロー成形中に開始される。換言すれば、ボクシングの実際の開始
【数３３】
2015534917.tif 000035
は、ブランク３内の圧力Ｐが最大値に達するかあるいは
【数３４】
2015534917.tif 000036
となる時間
【数３５】
2015534917.tif 000037
より遅いことが意図される。
【００４５】
これは想定し得ることではあるが、ブランク３内の圧力Ｐが最大値に達する時間
【数３６】
2015534917.tif 000038
の後にボクシングピーク開始
【数３７】
2015534917.tif 000039
を指令することは、必ずしも十分ではない。
【００４６】
微調整を行うために、ボクシング電磁弁の応答時間
【数３８】
2015534917.tif 000040
を考慮することが実際には好ましく、調整することはできないが公知であり、かつ（補償することが可能なこの応答時間
【数３９】
2015534917.tif 000041
の導関数とは別に）固定されていることである。
【００４７】
したがって、先行するものを考慮して、ボクシングを時間
【数４０】
2015534917.tif 000042
後に開始するために、
【数４１】
2015534917.tif 000043
となるボクシングのピーク開始
【数４２】
2015534917.tif 000044
を調整することでは十分である。
【００４８】
ブランク３が大気と連通している間のブランク３の減圧フェーズの開始時間は、
【数４３】
2015534917.tif 000045
として示される。この時間
【数４４】
2015534917.tif 000046
は排気ステップを開始し、このステップでは、外気中に配置し、かつ、排気用電磁弁を介した圧力下でブロー成形流体を射出することが、容器２内での流体の循環を保証し、結果的に容器２が冷却され、胴体部１３およびベース部１４の両方の形状が得られる。これに先立ち、図４に示すように、ブロー成形は、時間
【数４５】
2015534917.tif 000047
でブロー成形用電磁弁を閉鎖することによって停止される。
【００４９】
ブロー成形用電磁弁の閉鎖が指令される時間は、
【数４６】
2015534917.tif 000048
で示され、ブロー成形用電磁弁が閉鎖指令後に実際に閉鎖される時間は、
【数４７】
2015534917.tif 000049
で示される：
【数４８】
2015534917.tif 000050
である。
【００５０】
また、容器を大気と連通させるように配置するために、脱気電磁弁の開放が指令される時間は、
【数４９】
2015534917.tif 000051
で示される。脱気電磁弁には応答時間
【数５０】
2015534917.tif 000052
が割り当てられるので、脱気電磁弁は、容器内の減圧を開始する
【数５１】
2015534917.tif 000053
で示される時間が、時間
【数５２】
2015534917.tif 000054
よりも遅くなるように指令される：
【数５３】
2015534917.tif 000055
である。
【００５１】
排気が実施されると、排気用電磁弁の指令（応答時間
【数５４】
2015534917.tif 000056
が割り当てられた）が時間
【数５５】
2015534917.tif 000057
で実施され、これにより、排気用電磁弁の開放は、時間
【数５６】
2015534917.tif 000058
よりも確実に遅いが、
【数５７】
2015534917.tif 000059
よりも早い時間
【数５８】
2015534917.tif 000060
（ここで
【数５９】
2015534917.tif 000061
）で有効となり、減圧が開始されるまで容器内の圧力を維持する：
【数６０】
2015534917.tif 000062
および
【数６１】
2015534917.tif 000063
である。
【００５２】
そのため、
【数６２】
2015534917.tif 000064
となる。
【００５３】
減圧が開始されると、容器２内の圧力は、中間値Ｐ３で安定するまで急速に低下する。容器２内の圧力Ｐが、（排気圧として知られ、ブロー成形圧力Ｐ２の値およびブロー成形および脱気電磁弁の流量に依存する）中間圧力Ｐ３に達する時間は、
【数６３】
2015534917.tif 000065
で示される。
【００５４】
排気用電磁弁の閉鎖は、
【数６４】
2015534917.tif 000066
で示される時間に指令される。排気用電磁弁の応答時間
【数６５】
2015534917.tif 000067
を考慮して、ブロー成形圧力Ｐ２での流体は、
【数６６】
2015534917.tif 000068
となる
【数６７】
2015534917.tif 000069
で示される時間に、容器２内へ射出されなくなる。
【００５５】
この時間
【数６８】
2015534917.tif 000070
から、脱気ステップは、容器２内の圧力Ｐが、大気圧まで達して安定する新たな低下を受ける間に開始される。
【００５６】
また、金型ベースが展開位置（つまり、移動の終端）に達する時間は、
【数６９】
2015534917.tif 000071
で示される。好ましい実施形態によれば、図４に示すように、この時間
【数７０】
2015534917.tif 000072
は、脱気フェーズの開始時間
【数７１】
2015534917.tif 000073
よりも短い：
【数７２】
2015534917.tif 000074
である。
【００５７】
換言すれば、ボクシングフェーズは、遅くともブロー成形フェーズの終了時（つまり、時間
【数７３】
2015534917.tif 000075
での脱気ステップの開始前）に完了する。脱気電磁弁の応答時間
【数７４】
2015534917.tif 000076
を考慮して、脱気電磁弁の開放が指令される時間
【数７５】
2015534917.tif 000077
は、
【数７６】
2015534917.tif 000078
となるように選択される。
【００５８】
ボクシングフェーズは、金型ベース８の高位置から低位置への後退によって終了する。この後退は、
【数７７】
2015534917.tif 000079
で示される時間に指令され、
【数７８】
2015534917.tif 000080
となる、
【数７９】
2015534917.tif 000081
で示される時間から有効に開始される。
【００５９】
この後退は、好ましくは、早くとも排気ステップの終了時、および任意には脱気中に開始される。換言すれば、容器内の圧力が大気圧と等しい時間が
【数８０】
2015534917.tif 000082
で示される場合、
【数８１】
2015534917.tif 000083
である。
【００６０】
容器２内の圧力Ｐが、ボクシングが開始される前に最大値（つまり、ブロー成形圧力Ｐ２）に達すると、容器２内の金型ベース８に加わり、かつ、ボクシング中のベース８の上昇に対向する力は、ボクシング中に増加しない。したがって、金型ベース８の移動を継続させるために、金型ベース８に加わる力を増加させる必要はない。
【００６１】
さらに、容器内の圧力の急激な上昇期が既に完了しているので、ブランク２の材料は、実質的に金型ベース８（ロッド１５によって中心に保たれる上面９）に達し、ボクシングフェーズ中の材料の可能性のある移動に関連する成形の不確実性が限定される。この効果は、製造される容器の品質におけるより高い一貫性にある。
【００６２】
金型ベース８がブロー成形の終了前に高位置に達することを確実にするように、ボクシングが行われる場合、金型ベース８の移動速度は、ボクシング全体の間ほぼ一定である。この線形は、時間
【数８２】
2015534917.tif 000084
と
【数８３】
2015534917.tif 000085
との間の、図４の金型ベースの移動曲線によって描かれる。この効果は、金型ベース８の移動、およびこれによる容器２のベース部１４の形成の、改善された予測性にある。
【００６３】
ここまで説明した方法は、全ての金型に適しておらず、この方法は、特に、（添付の図面に示したような）金型に適しており、ここで、低位置での金型の壁部と金型ベースとの間の材料の挟み込みの問題、または、前記成形が求める必要性に対するわずかなボクシング移動によるこれらの問題は生じない。
【図１】
2015534917.tif 000104
【図２】
2015534917.tif 000105
【図３】
2015534917.tif 000106
【図４】
2015534917.tif 000107
【国際調査報告】
2015534917.tif 000108
2015534917.tif 000109
2015534917.tif 000110
2015534917.tif 000111